СПОСОБ ОЧИСТКИ ПРОМЫВНЫХ СТОЧНЫХ ВОД ОТ ИОНОВ ЦИНКА
METHOD OF PURIFYING FLUSHING EFFLUENTS FROM ZINC IONS

Изобретение относится к области очистки промывных сточных вод гальванических цехов от тяжелых металлов, к которым относится цинк. Сточные воды, содержащие ионы цинка, относятся к наиболее распространенным, а цинк к одним из тяжелых металлов, вызывающих у человека нарушение белкового, углеводного, минерального обмена, снижение ферментативной активности, дистрофию внутренних органов, мутагенный и канцерогенный эффекты [1, 2].
Наиболее широкое распространение гальванические покрытия цинком получили в машиностроении, где с ростом производства увеличивается потребление воды и образование сточных вод, загрязненных тяжелыми металлами. Предприятия машиностроения расходуют около 10% свежей воды, потребляемой всеми отраслями промышленности, при этом значительная часть ее, причем воды питьевого качества, использующаяся в гальваническом производстве [3].
Наиболее распространенные в настоящее время способы очистки промывных сточных вод - реагентный и электрокоагуляционный весьма энергоемки, а самое главное, не позволяют вернуть воду после очистки в оборотную систему [4].
3
4
Применение в качестве адсорбентов оксидов железа при очистке сточных вод от тяжелых металлов позволяет расширить диапазон величин рН при удалении их ионов, снижает степень минерализации очищенной воды, уменьшает расход реагентов и создает предпосылки повторного ее использования. В этом качестве фигурирует магнетит - FeO [5].
Известен способ удаления из сточных вод загрязнений, находящихся в ионном состоянии с использованием магнетита (А.С. 437720 СССР, МКИ CO2F 1/52. Способ переработки травильных железосодержащих растворов / В.Ф. Шипинский и др. - Опубл. 12.05.1963. Бюл. №10). Достоинство предложенного способа в том, что магнетит получают непосредственно из очищаемых растворов, недостатком - необходимость нагрева больших масс воды до температур, близких к температуре кипения, длительность процесса по времени и использование весьма коррозионностойкого оборудования.
Известен способ очистки сточной воды от ионов тяжелых металлов с использованием в качестве адсорбента природного магнетита, на котором формируется как на затравке магнитные агрегаты (Okamoto S. Magnetic structure and super magnetic properties of g-FeOOH. Flocculation in colloidal Dispersions. JEEE. 1974. T. 10. № 4. P. 923-926), и соль железа (II) при рН среды 14 окисляется кислородом воздуха и образует ферромагнитную гидрозакись железа (II) g-FeOOH, которая одновременно выполняет роль коагулянта и сорбента для ионов тяжелых металлов. Однако предложенная технология требует значительного расхода щелочи и солей железа (II), при этом образуются большие массы сильно обводненного осадка с низкими тиксотропными свойствами, а очищенные воды надо направлять на нейтрализацию.
3
3
Наиболее близким к заявленному является способ [6], в котором магнетит (феррит) на поверхности частиц гидроксидов гальваношлама получали добавлением к нему сульфата двухвалентного железа, едкого натра с нагреванием паром до 70-80°С и подачей воздуха с обезвоживанием и последующей сушкой суспензии при 105°С до постоянной массы. Полученный порошок использовали в качестве адсорбента для удаления из воды ионов тяжелых металлов, в том числе - цинка. При этом время перемешивания ферритизированного гальваношлама со сточной водой составляло 60-90 минут, а его дозировка к массе ионов тяжелых металлов в воде при их концентрации 50 мг/дм была 3-5 г/дм.
Но этот способ имеет недостатки:
4
1. Для получения ферритизированного гальваношлама, используемого в качестве адсорбента тяжелых металлов требуется использование реактивов NaOH, FeSO марок «ХЧ» - химически чистый и «ЧДА» - чистый для анализа, которые имеют наиболее высокую стоимость среди веществ этого класса. Реализация технологии связана с использованием сжатого воздуха, греющего пара и достижения температуры не менее 60-70°С;
2. После добавления в сточную воду ферритизированного гальваношлама требуется длительное встряхивание в течение 60-90 минут. При этом неясно, как осуществить встряхивание при практической реализации предлагаемой технологии, и обеспечит ли оно равномерное распределение адсорбента по объему сточной воды.
3. Дозировка ферритизированного гальваношлама в 100 раз выше суммарной концентрации тяжелых металлов в сточной воде;
4. Частицы ферритизированного гальваношлама размером 0,1-0,25 мм, использованного в качестве адсорбента, не имеют высокой удельной геометрической адсорбционной поверхности, что приводит к необходимости применения очень высоких его дозировок по отношению к суммарной концентрации тяжелых металлов в сточной воде.
3
Техническим решением настоящего изобретения является расширение ассортимента железооксидных адсорбентов для очистки промывных сточных вод от ионов цинка, ориентируясь на вторичное доступное сырье, и упрощение его применения, что может привести к снижению стоимости 1 м сточных вод без снижения эффективности очистки.
Техническое решение достигается тем, что в заявленном способе очистки промывных сточных вод от ионов цинка магнетит, полученный способом ферритизации гальваношлама из ХЧ и ЧДА реактивов, заменен на ферромагнитную пыль аспирации электросталеплавильного производства, уловленную электрофильтрами и имеющую частицы наноразмерного диапазона.
Способ включает:
2+
1. Помещение ферромагнитных наноразмерных частиц пыли аспирации электросталеплавильного производства в реактор-смеситель с промывной сточной водой, содержащей ионы цинка. В соотношении металлургическая пыль : Zn = 3…5 : 1;
2. Перемешивание в реакторе-смесителе ферромагнитных наноразмерных частиц пыли аспирации электросталеплавильного производства с промывной сточной водой при числе оборотов мешалки, обеспечивающих распределение металлургической пыли по всему объему воды, в течение 25 минут, для адсорбции ионов цинка на поверхности ферромагнитных наноразмерных частиц пыли аспирации электросталеплавильного производства;
3. Отстаивание ферромагнитных наноразмерных частиц пыли аспирации электросталеплавильного производства с адсорбированными ионами цинка в тонкослойном отстойнике из немагнитного материала с укрепленными на внешней стороне дна постоянными магнитами и удаление очищенной воды;
4. Удаление из отстойника накопившегося осадка на утилизацию.
Состав пыли аспирации электросталеплавильного производства приведен в таблице 1.
При этом источником пыли аспирации электросталеплавильного производства является из Федерального классификационного каталога отходов (ФККО) [7]:
1. Пыль газоочистки выбросов электросталеплавильной печи;
2. Пыль аспирации электросталеплавильного производства.
В таблице 2 приведены данные по эффективности очистки воды от цинка с использованием в качестве адсорбента ферромагнитных наноразмерных частиц пыли аспирации электросталеплавильного производства, полученной в процессе выплавки черного металла и уловленной электрофильтрами по сравнению с эффективностью действия адсорбента, полученного химической конденсацией солей двух- и трехвалентного железа, содержащего магнетит.
Из таблицы 2 видно, что в случае очистки воды от ионов цинка с помощью адсорбента 1 вода может быть направлена в оборотные системы, а при использовании в качестве адсорбента ферромагнитных наноразмерных частиц пыли аспирации электросталеплавильного производства, кроме того, спущена в водоем хозяйственно-питьевого и культурно-бытового назначения.
Таким образом, предлагаемое техническое решение содержит признаки, не присущие прототипу и известным в патентной и технической литературе способам очистки промывных сточных вод от ионов цинка, то есть заявляемое изобретение обладает новизной и соответствует критерию «изобретательский уровень».
Изобретение, может быть многократно использована в первую очередь в отраслях, где образуются промывные сточные воды, содержащие ионы цинка, а также в черной металлургии, где образуется наибольшее количество пыли аспирации электросталеплавильного производства, и в машиностроительной промышленности, где находятся гальванические цехи, связанные с операцией цинкования деталей и их последующей промывкой.
3
Полученный технологический результат заключается в появлении новой возможности расширения ассортимента дешевого сырья из отходов для применения в качестве адсорбента для очистки сточных вод, а также направлений утилизации пыли аспирации электросталеплавильного производства. Он технически реализуется в условиях действующего производства у владельца пыли аспирации электросталеплавильного производства или у машиностроительных предприятий, оцинковывающих изготавливаемые детали и, следовательно, обусловливает обеспечение достижения технического решения - расширение ассортимента материалов для использования в качестве адсорбента, его удешевления за счет использования вторичного сырья, а также упрощение технологии его применения для очистки промывных сточных вод гальваники от ионов цинка и стоимости очистки 1 м сточной воды без ухудшения эффективности процесса. Все это позволяет сделать вывод о соответствии изобретения критерию «промышленная применяемость».
Таблица 1 - Состав пыли аспирации электросталеплавильного производства
Наименование компонента
Результат измерения, %*
Относительная погрешность при Р=0,95
Методика измерения
Железо общее
56,000
±22,000
ПНДФ 16.3.24-2000
Массовая доля влаги
0,630
±0,120
ПНДФ 16.1:2.2:2.3:3:52-08
Медь
0,123
±0,040
ПНДФ 16.3.24-2000
нефтепродукты
0,080
±0,170
ПНДФ 16.1:2.2:2.3:3:64-10
рН, ед. рН
11,30
±0,100
ПНДФ 16.2:2.2:2.3:3:33-02
Хром
0,110
±0,020
ПНДФ 16.3.24-2000
Цинк
18,800
±4,100
ПНДФ 16.3.24-2000
Отсев на сите с ячейкой 63 мкм
1,500
±0,200
-
Итого
75,743**
* - в растворимой в HCl части;
** - до 100% ферриты нерастворимые в HCl.
Таблица 2 - Эффективность очистки воды от ионов цинка
Вид железооксидного адсорбента
Соотношение адсорбента и иона Zn<sup>2+</sup> в промывной сточной воде, массовые
Размер частиц адсорбента, нм
Намагниченность насыщения адсорбента, кА/м
Начальная концентрация Zn<sup>2+</sup> в сточной воде, мг/дм<sup>3</sup>
Время перемешивания адсорбента с промывной сточной водой, мин
Скорость течения воды в тонкослойном отстойнике, мм/с
Концентрация Zn<sup>2+</sup> в воде после очистки адсорбцией, мг/дм<sup>3</sup>
ПДК Zn<sup>2+</sup> в водоемах хозяйственно-питьевого и культурно-бытового назначения
Требование к воде III категории,транспортирующая, поглощающая, экстрагирующая
1
Наноразмерные частицы магнетита (Fe<sub>3</sub>O<sub>4</sub>), полученного способом химической конденсации из солей Fe<sup>3+</sup> и Fe<sup>2+</sup>
3:1
‹ 100
407
46
25
2
1,30
1,0
Не нормируется
4:1
‹ 100
407
46
25
2
1,25
5:1
‹ 100
407
46
25
2
1,20
2
Наноразмерные ферромагнитные частицы пыли аспирации электросталеплавильного производства
3:1
‹ 100
395
46
25
2
1,00
1,0
Не нормируется
4:1
‹ 100
395
46
25
2
0,80
5:1
‹ 100
395
46
25
2
0,70